(57)【要約】【課題】表面用保護剤としての、ピペリジニル官能基を１つ以上有するポリオルガノシロキサンを含む組成物の提供。【解決手段】ピペリジニル官能基を１つ以上有するポリオルガノシロキサンを含む洗浄／保護組成物は、ＵＶ−又は酸化−誘発損傷等の環境曝露からのビニル、プラスチック及び他の硬質表面の保護において有用である。【選択図】なし【特許請求の範囲】
【請求項１】
ポリオルガノシロキサンに結合する１つ以上のピペリジニル基を有するポリオルガノシロキサンを含む、硬質表面を保護するための組成物。
【請求項２】
式
（Ｒ）a（Ｘ）bＲpＳｉ（Ｏ）［３−（ａ＋ｂ）］／２    （Ｉ）
｛式中、
−Ｒ基は、同じであり得るか又は異なり得、一価の直鎖状の又は枝分かれした炭素原子数１ないし４のアルキル基、フェニル基又は３，３，３−トリフルオロプロピル基を表わし、
−Ｘ基は、同じであり得るか又は異なり得、一価の直鎖状の又は枝分かれしたヒドロキシアルキル基、ヒドロキシ基又は炭素原子数１ないし３のアルコキシ基を表わし、
Ｒpは、
◆式（ＩＩ）
【化１】
2008544051.tif 000011
［式中、
・Ｒ4は、
・２ないし１８個の炭素原子を有する直鎖状の又は枝分かれしたアルキレン基、
・直鎖状の又は枝分かれしたアルキレン部分が２ないし２０個の炭素原子を有するところのアルキレン−カルボニル基、
・直鎖状の又は枝分かれした部分が２ないし１２個の炭素原子を有し、かつシクロへキシレン部分がＯＨ基、及び所望により１ないし４個の炭素原子を有するアルキル基を１ないし２つ含むところのアルキレン−シクロヘキシレン基、
・式−Ｒ7−Ｏ−Ｒ7−（式中、同じであるか又は異なるＲ7基は、１ないし１２個の炭素原子を有するアルキレン基を表わす。）で表わされる基、
・式−Ｒ7−Ｏ−Ｒ7−（式中、Ｒ7基は、上記定義を有し、１つ又は両方とも、１又は２つの−ＯＨ基で置換される。）で表わされる基、
・式−Ｒ7−ＣＯＯ−Ｒ7−（式中、Ｒ7基は、上記定義を有する。）で表わされる基、
・式−Ｒ8−Ｏ−ＣＯ−Ｒ9−（式中、同じであるか又は異なるＲ8及びＲ9基は、２ないし１２個の炭素原子を有するアルキレン基を表わし、ここで、Ｒ8及びＲ9基は、所望によりヒドロキシル基で置換され得る。）で表わされる基、
から選択される二価の炭化水素基を表わし
・Ｕは、−Ｏ−又は−ＮＲ10−を表わし、
ここで、Ｒ10は、水素原子、１ないし６個の炭素原子を有する直鎖状の又は枝分かれしたアルキル基、又は、以下の式
【化２】
2008544051.tif 000012
（式中、
Ｒ4は、上記で定義した通りであり、Ｒ5及びＲ6は以下の定義を有し、
Ｒ11は、１ないし１２個の炭素原子を有する直鎖状の又は枝分かれした二価のアルキレ
ン基を表わし、ここで、Ｒ11は−ＮＲ10−基に結合され、Ｒ4はシリコン原子に結合される。）で表される二価の基から選択される基を表わし、
・Ｒ5基は、定義が同じであり得るか又は異なり得、１ないし３個の炭素原子を有する直鎖状の又は枝分かれしたアルキル基又はフェニル基を表わし、
・Ｒ6基は、水素原子、Ｒ5基又はＯ・を表わす。］で表わされる基、及び、
◆残りの式（ＩＩＩ）
【化３】
2008544051.tif 000013
［式中、
・Ｒ’４は、以下の式
【化４】
2008544051.tif 000014
（式中、ｍは２ないし２０を表わす。）を有する三価の基、又は以下の式
【化５】
2008544051.tif 000015
（式中、ｐは２ないし２０を表わす。）を有する三価の基を表わし、
・Ｕ’は、−Ｏ−又はＮＲ12（式中、Ｒ12は、水素原子又は１ないし６個の炭素原子を有する直鎖状の又は枝分かれしたアルキル基を表わす。）を表わし、
・Ｒ5及びＲ6は、式（ＩＩ）において示したものと同じ定義を有する。］で表わされる基から選択される１種以上の立体障害性ピペリジニル基を表わし、
−ａは、０、１又は２を表わし
−ｂは、０、１又は２を表わし
−そして、ここで‘‘ａ＋ｂ’’は２より大きくなり得ない。｝で表わされる基を少なくとも１つ含むところの少なくとも１種のポリオルガノシロキサンを含む請求項１に記載の組成物。
【請求項３】
立体障害性アミノ官能基を有するポリオルガノシロキサンが、式（Ｉ’）
【化６】
2008544051.tif 000016
で表わされる直鎖状の、環状の又は枝分かれしたポリオルガノシロキサンであり、
（１）Ｚは、同じであるか又は異なり、Ｒ1及び／又はＲpを表わし、
（２）Ｒ1、Ｒ2及びＲ3は、同じであるか又は異なり、１ないし４個の炭素原子を有する
直鎖状の又は枝分かれしたアルキル基、１ないし４個の炭素原子を有する直鎖状の又は枝分かれしたアルコキシ基、フェニル基、ヒドロキシル基、メトキシ基及びメチル基から選択される一価の炭化水素基を表わし、
（３）Ｒpは、同じ又は異なる官能基であり、上記式（ＩＩ）又は（ＩＩＩ）中のものから選択された１種以上の立体障害性ピペリジニル官能基を有する基を表わし、
（４）Ｒp基なしのＳｉ含有単位１０ないし４５０個、
−及び、Ｒp型分類のＳｉ含有単位１ないし１０個を含み、
−０≦ｗ≦１０、及び８＜（ｘ＋ｙ）＜４４８
であるところの請求項２に記載の組成物。
【請求項４】
Ｒ1、Ｒ2及びＲ3がヒドロキシル基、メトキシ基又はメチル基を表わす請求項３に記載の組成物。
【請求項５】
Ｒp基なしのＳｉ含有単位５ないし２５０個、及び、Ｒp型分類のＳｉ含有単位１ないし１０個を有する請求項３に記載の組成物。
【請求項６】
ポリオルガノシロキサンに結合する１つ以上のピペリジニル基を有するポリオルガノシロキサンが、式
【化７】
2008544051.tif 000017
で表わされるものである請求項１に記載の組成物。
【請求項７】
ポリオルガノシロキサンに結合する１つ以上のピペリジニル基を有するポリオルガノシロキサンが、保護製剤中に存在するポリシロキサンの総量の０．１質量％ないし１００質量％、好ましくは１０質量％ないし１００質量％を構成する請求項１ないし６のいずれか１項に記載の組成物。
【請求項８】
水性エマルジョンの形態にある請求項１ないし７のいずれか１項に記載の組成物。
【請求項９】
更なる添加剤を含む請求項１ないし８のいずれか１項に記載の組成物。
【請求項１０】
更なる添加剤が、水、有機溶媒、乳化剤、他の界面活性剤及び湿潤剤（適用により湿潤化を助け、エマルジョンの破壊を促進するためのもの）、グリセリン、エチレングリコール、プロピレングリコール、他のグリコール、染料、香料、発泡防止剤、ＵＶ吸収剤、安定剤、防腐剤、さび止め剤、他の補助材料及びそれらの混合物を含む請求項９に記載の組成物。
【請求項１１】
硬質表面を保護するための、請求項１ないし１０のいずれか１項に記載の組成物の使用。
【請求項１２】
硬質表面を保護する方法であって、前記硬質表面を、有効量の、ポリオルガノシロキサンに結合する１つ以上のピペリジニル基を有するポリオルガノシロキサンを含む保護組成物と接触させることを含む方法。
【請求項１３】
前記硬質表面を、有効保護量の請求項２に記載の式（１）で表わされるポリオルガノシロキサンと接触させることを含む請求項１２に記載の方法。
【請求項１４】
前記硬質表面を、有効保護量の請求項３に記載の式（１’）で表わされるポリオルガノシロキサンと接触させることを含む請求項１２に記載の方法。
【請求項１５】
前記表面がＵＶ損傷又は酸化損傷を受けやすく、かつ表面への悪影響なくシロキサンエマルジョンで処理され得る請求項１２ないし１４のいずれか１項に記載の硬質表面を保護する方法。
【請求項１６】
前記表面が、プラスチック、ゴム、シリコン及び未加工の木材；塗装及びコーティングされた木材を含む硬質表面；メラミン及び複合材料、紙ベースの表面（ｐａｐｅｒ−ｂａｓｅｄ  ｓｕｒｆａｃｅ）及び天然革及び合成革から選択される請求項１２ないし１５のいずれか１項に記載の硬質表面を保護する方法。
【発明の詳細な説明】
【技術分野】
【０００１】
本発明は、ピペリジニル官能基を１つ以上有するポリオルガノシロキサンを含む洗浄／保護組成物、及びＵＶ−又は酸化−誘発損傷等の環境曝露からのビニル表面及び他の表面の保護におけるそれらの使用に関する。
【０００２】
本発明は、ＵＶ−誘発又は酸化−誘発損傷等の環境曝露からビニル表面及び他の表面を保護するための、ピペリジニル官能基を１つ以上有するポリオルガノシロキサンを含む組成物の使用に関する。
【背景技術】
【０００３】
織物繊維製の洗濯物の処理のためのシリコンベースの組成物の使用は、既に示唆されている。より詳細には、柔軟効果を得るための、洗浄又はリンス（すすぎ）組成物へのアミノ−シリコンの添加は、例えば米国特許第４，５８５，５６３号明細書、国際公開第９２／０７９２７号パンフレット、国際公開第９８／３９４０１号パンフレット及び欧州特許出願公開第１５０８７２号明細書に示唆されている。静電気防止、抗しわ（ａｎｔｉ−ｗｒｉｎｋｌｉｎｇ）及びアイロンの容易さ等の他の認識可能な効果ももたらされ得る。１ないし６個の炭素原子を含むアルキレン橋によってシリコン原子に結合される記載されたアミノ官能基は、−Ｎ（Ｘ）（Ｙ）型のもの［ここで、前記記号Ｘ及びＹは、独立して、Ｈ、炭素原子数１ないし３のアルキル基、フェニル基、炭素原子数５ないし６のシクロアルキル基、炭素原子数１ないし６のアルキレン−ＮＨ2基、又は−ＣＯＲ基（ここで、Ｒは、一価の炭化水素基を表わす。）を表わす。］である。ピペリジニル基で官能的に変性されたものを含むアミノ−変性シリコンはまた、米国特許第６，８００，６０２号明細書、米国特許第６，８１５，４１２号明細書、米国特許第６，８２５，６８３号明細書、米国特許第６，８３１，０５５号明細書及び仏国特許第２，８２４，８４１号明細書において繊維柔軟剤として開示されている。
【０００４】
長年にわたり市販されてきた塩化ポリビニル（ＰＶＣ）保護剤は、しばしば、米国特許第３，９５６，１７４号明細書及び米国特許第５，１８３，８４５号明細書に記載されるもののようにポリジメチルシロキサンと様々な他の添加剤の溶液又はエマルジョンを含む。製品は、一般に、光沢を与えることによって外観を改善するために、及び、耐久性及び撥水性を改善することによって表面を保護するために、自動車内部及び外部のＰＶＣ（ビニル）部品並びに家庭用のビニル又は他のプラスチック製品において使用される。これらの製品は、ビニル及びプラスチック表面に一時的な改善を与えるが、試験は、これらの製品の単独使用は、長期間の風化及び紫外線への曝露からビニルを効果的に保護しないことを示した。
【０００５】
製造プロセス中にビニル樹脂中にヒンダードアミン光安定剤（ＨＡＬＳ）等の添加剤を直接配合することによって、紫外線の悪影響に耐性を有するビニル製品を製造する試みが為されてきた。例えば、様々な有機ポリマーの製造におけるＨＡＬＳの使用が、米国特許第４，４７２，５４７号明細書、米国特許第４，５４７，５３７号明細書及び米国特許第５，２４１，０６７号明細書に記載されている。しかしながら、これらの添加剤は、例えば、自動車及びボートの室内装飾品、ビニル製の自動車のルーフ（ｖｉｎｙｌ  ｃａｒ  ｔｏｐ）等の紫外線に常に暴露されるビニル製品において必要とされる基材に長期間の保護をもたらさない。
【０００６】
表面を処理するたびに更なる量の保護剤を与えるために、ビニル保護製剤中にＨＡＬＳ
分子を直接配合する試みも為されている。ＨＡＬＳ成分を含むポリシロキサンエマルジョン組成物は、国際公開第９６／２１６９６号パンフレットに記載されている。これらの組成物は好適な一時的な保護を与えるが、ＨＡＬＳは、拭き取り又は水によって表面から容易に除去され、保護効果が失われる。ＨＡＬＳ分子は保護を必要とする表面から離れた下方の基材中に移動するため、残りのシロキサンコーティングの保護力が減少することも分かっている。
【特許文献１】米国特許第４，５８５，５６３号明細書。
【特許文献２】国際公開第９２／０７９２７号パンフレット。
【特許文献３】国際公開第９８／３９４０１号パンフレット。
【特許文献４】欧州特許出願公開第１５０８７２号明細書。
【特許文献５】米国特許第６，８００，６０２号明細書。
【特許文献６】米国特許第６，８１５，４１２号明細書。
【特許文献７】米国特許第６，８２５，６８３号明細書。
【特許文献８】米国特許第６，８３１，０５５号明細書。
【特許文献９】仏国特許第２，８２４，８４１号明細書。
【特許文献１０】米国特許第３，９５６，１７４号明細書。
【特許文献１１】米国特許第５，１８３，８４５号明細書。
【特許文献１２】米国特許第４，４７２，５４７号明細書。
【特許文献１３】米国特許第４，５４７，５３７号明細書。
【特許文献１４】米国特許第５，２４１，０６７号明細書。
【特許文献１５】国際公開第９６／２１６９６号パンフレット。
【発明の開示】
【０００７】
驚くべきことに、ポリオルガノシロキサンに結合する１つ以上のピペリジニル基を有するポリオルガノシロキサンが、ビニル及びプラスチック表面等の硬質表面に風化及び紫外線への曝露に対して永続的な保護を与え得ることが今や発見された。
【０００８】
従って、本発明の一つの観点は、ポリオルガノシロキサンに結合する１つ以上のピペリジニル基を有するポリオルガノシロキサンを含む、ビニル及びプラスチック表面等の硬質表面のための保護及び洗浄組成物である。
【０００９】
本発明の他の観点は、硬質表面を保護する方法であって、前記硬質表面を、有効量の、ポリオルガノシロキサンに結合する１つ以上のピペリジニル基を有するポリオルガノシロキサンを含む保護製剤と接触させることを含む方法である。
【００１０】
例１：本発明の詳細な説明
本発明の１つの観点は、ポリオルガノシロキサンに結合する１つ以上のピペリジニル基を有するポリオルガノシロキサンを含む、硬質表面のための保護及び表面洗浄組成物である。前記ピペリジニル基は、シロキサン骨格又は末端基に直接又は間接的に結合され得る。
【００１１】
１つの態様において、処理組成物は、式
（Ｒ）a（Ｘ）bＲpＳｉ（Ｏ）［３−（ａ＋ｂ）］／２    （Ｉ）
｛式中、
−Ｒ基は、同じであり得るか又は異なり得、一価の直鎖状の又は枝分かれした炭素原子数１ないし４のアルキル基、フェニル基又は３，３，３−トリフルオロプロピル基を表わし、
−Ｘ基は、同じであり得るか又は異なり得、一価の直鎖状の又は枝分かれしたヒドロキシアルキル基、ヒドロキシ基又は炭素原子数１ないし３のアルコキシ基を表わし、
Ｒpは、
◆式（ＩＩ）
【化１】
2008544051.tif 000002
［式中、
・Ｒ4は、
・２ないし１８個の炭素原子を有する直鎖状の又は枝分かれしたアルキレン基、
・直鎖状の又は枝分かれしたアルキレン部分が２ないし２０個の炭素原子を有するところのアルキレン−カルボニル基、
・直鎖状の又は枝分かれした部分が２ないし１２個の炭素原子を有し、かつシクロへキシレン部分がＯＨ基、及び所望により１ないし４個の炭素原子を有するアルキル基を１ないし２つ含むところのアルキレン−シクロヘキシレン基、
・式−Ｒ7−Ｏ−Ｒ7−（式中、同じであるか又は異なるＲ7基は、１ないし１２個の炭素原子を有するアルキレン基を表わす。）で表わされる基、
・式−Ｒ7−Ｏ−Ｒ7−（式中、Ｒ7基は、上記定義を有し、１つ又は両方とも、１又は２つの−ＯＨ基で置換される。）で表わされる基、
・式−Ｒ7−ＣＯＯ−Ｒ7−（式中、Ｒ7基は、上記定義を有する。）で表わされる基、
・式−Ｒ8−Ｏ−ＣＯ−Ｒ9−（式中、同じであるか又は異なるＲ8及びＲ9基は、２ないし１２個の炭素原子を有するアルキレン基を表わし、ここで、Ｒ8及びＲ9基は、所望によりヒドロキシル基で置換され得る。）で表わされる基、
から選択される二価の炭化水素基を表わし
・Ｕは、−Ｏ−又は−ＮＲ10−を表わし、
ここで、Ｒ10は、水素原子、１ないし６個の炭素原子を有する直鎖状の又は枝分かれしたアルキル基、又は、以下の式
【化２】
2008544051.tif 000003
（式中、
Ｒ4は、上記で定義した通りであり、Ｒ5及びＲ6は以下の定義を有し、
Ｒ11は、１ないし１２個の炭素原子を有する直鎖状の又は枝分かれした二価のアルキレン基を表わし、ここで、Ｒ11は−ＮＲ10−基に結合され、Ｒ4はシリコン原子に結合される。）で表される二価の基から選択される基を表わし、
・Ｒ5基は、定義が同じであり得るか又は異なり得、１ないし３個の炭素原子を有する直鎖状の又は枝分かれしたアルキル基又はフェニル基を表わし、
・Ｒ6基は、水素原子、Ｒ5基又はＯ・を表わす。］で表わされる基、及び、
◆残りの式（ＩＩＩ）
【化３】
2008544051.tif 000004
［式中、
・Ｒ’４は、以下の式
【化４】
2008544051.tif 000005
（式中、ｍは２ないし２０を表わす。）を有する三価の基、又は以下の式
【化５】
2008544051.tif 000006
（式中、ｐは２ないし２０を表わす。）を有する三価の基を表わし、
・Ｕ’は、−Ｏ−又はＮＲ12（式中、Ｒ12は、水素原子又は１ないし６個の炭素原子を有する直鎖状の又は枝分かれしたアルキル基を表わす。）を表わし、
・Ｒ5及びＲ6は、式（ＩＩ）において示したものと同じ定義を有する。］で表わされる基から選択される１種以上の立体障害性ピペリジニル基を表わし、
−ａは、０、１又は２を表わし
−ｂは、０、１又は２を表わし
−そして、ここで‘‘ａ＋ｂ’’は２より大きくなり得ない。｝で表わされる基を少なくとも１つ含むところの少なくとも１種のポリオルガノシロキサンを含む。
【００１２】
式（Ｉ）に示したような、立体障害性アミノ官能基を有するポリオルガノシロキサンは、欧州特許出願公開第６５９９３０号明細書に記載される方法に従って得ることができる。
【００１３】
これらは、例えば、ブルックフィールド粘度計を用いて測定すると、２５℃において約１００ｍｐａ．ｓないし２０００００ｍｐａ．ｓの範囲の動的粘度を有し得る。
【００１４】
１つの態様において、前記立体障害性アミノ官能基を有するポリオルガノシロキサンは、式（Ｉ’）
【化６】
2008544051.tif 000007
で表わされる直鎖状の、環状の又は枝分かれしたポリオルガノシロキサンであって、
（１）Ｚは、同じであるか又は異なり、Ｒ1及び／又はＲpを表わし、
（２）Ｒ1、Ｒ2及びＲ3は、同じであるか又は異なり、１ないし４個の炭素原子を有する直鎖状の又は枝分かれしたアルキル基、１ないし４個の炭素原子を有する直鎖状の又は枝分かれしたアルコキシ基、フェニル基、ヒドロキシル基、メトキシ基及びメチル基から選択される一価の炭化水素基を表わし、
（３）Ｒpは、同じ又は異なる官能基であり、上記式（ＩＩ）又は（ＩＩＩ）中のものから選択された１種以上の立体障害性ピペリジニル官能基を有する基を表わし、
（４）Ｒp基なしのＳｉ含有単位１０ないし４５０個、
−及び、Ｒp型分類のＳｉ含有単位１ないし１０個を含み、
−０≦ｗ≦１０、及び８＜（ｘ＋ｙ）＜４４８
であるところのポリオルガノシロキサンである。
【００１５】
Ｒ1、Ｒ2及びＲ3は、好ましくはヒドロキシル基、メトキシ基又はメチル基を表わす。
【００１６】
式（１’）で表わされるポリシロキサンは、好ましくはＲp基なしのＳｉ含有単位を５ないし２５０個、及び、好ましくはＲp型分類のＳｉ含有単位を１ないし１０個含む。
【００１７】
本発明の第二の対象は、紫外線保護効果を与えるのに十分な量において、式（Ｉ）又は（Ｉ’）で表わされる、立体障害性アミノ官能基を有するポリオルガノシロキサンの少なくとも１種を組成物に添加することによって、ビニル又は他のプラスチック表面等の硬質表面を保護するために設計された組成物の性質を改善する方法を定義することである。
【００１８】
このような組成物は、様々な形態であり得るが、一般に、オルガノポリシロキサンの水エマルジョン又はシリコン水溶液である。オルガノポリシロキサンは、好ましくは天然で直鎖状のジメチルシロキサンポリマーである。使用のために適当なジメチルポリシロキサン溶液は、１０ないし１０００００センチストークの範囲の粘度を有する。好ましくは、使用されるシリコン溶液の粘度は、約１００ないし１００００センチストークの範囲であるべきである。メチル基の幾つかを他の有機基又は有機官能基で置換することによって、他のオルガノポリシロキサンが生成され得、そしてこれは本発明の組成物における使用のために適当である。例えば、アミノ変性ポリシロキサンが使用され得る。
【００１９】
シリコン溶液又は溶液の混合物は、典型的には水エマルジョンの形態（ここで、水は配合物の総量の約３０ないし９９％を示す。）で使用される。このようなシリコン水溶液及びこれらの水エマルジョンは、米国特許第３，９５６，１７４号明細書及び米国特許第５，１８３，８４５号明細書に詳細に記載されており、両文献は参照としてここに組み込まれる。
【００２０】
保護組成物のシリコン溶液は、本発明において記載されるピペリジニル基（ＨＡＬＳ）で置換されたポリシロキサンポリマーを少なくとも１部として含む。ＨＡＬＳで置換されたポリマーは、ＨＡＬＳ含有成分の量が処理する表面に保護を与えるために十分である限りは、保護製剤中に存在するポリシロキサンの総量の０．１質量％ないし１００質量％の何れも示し得る。ＨＡＬＳで置換されたポリマーの好ましい量は、ポリシロキサンの総量に対して１０ないし１００質量％、最も好ましくは４０ないし１００質量％の量である。
【００２１】
保護製剤の更なる成分は、当業者に既知の様々な材料を含み得る。これらの添加剤は、以下のものを含み得るが、これらに限定されない：水、有機溶媒、乳化剤（エマルジョンに安定性を与えるためのもの）、他の界面活性剤及び湿潤剤（適用により湿潤化を助け、エマルジョンの破壊を促進するためのもの）、グリセリン、エチレングリコール、プロピレングリコール、他のグリコール、染料、香料、発泡防止剤、ＵＶ吸収剤、安定剤、防腐剤、さび止め剤、他の補助材料及びそれらの混合物。
【００２２】
本発明の保護組成物の使用方法は、噴霧、拭くこと又は他の類似する手段によって保護する硬質表面上に該組成物を適用することを含む。
【００２３】
組成物はまた、不織布、拭き取り用具又は表面上への組成物の送達のために適当な他の用具に最初に適用され得る。その後、物質は、ある程度の時間で、表面を完全にぬらし、コーティングする。あらゆる余分な物質は、必要に応じて拭き取られ得、表面は所望により磨かれて光沢を出され得る。
【００２４】
好ましくは、保護組成物は、本発明の式（１）又は（１’）で表わされる少なくとも１種のポリオルガノシロキサンを含む。
【００２５】
用語‘‘硬質表面’’は、硬質材料及び軟質材料を含む。特に好ましいものは、ＵＶ損傷又は酸化損傷を受けやすく、かつ表面への悪影響なくシロキサンエマルジョンで処理され得る表面を有する材料である。これらは、プラスチック（例えば、ビニル／ＰＶＣ、プレキシグラス（登録商標：ｐｌｅｘｉｇｌａｓ）／ＰＭＭＡ、他のアクリル系、スチレン系、ポリオレフィン、ナイロン、ポリウレタン等）、ゴム、シリコン及び未加工の木材；様々な硬質表面、特に木材上のラテックス又はオイルベースの塗料及びコーティング（例えば、ステイン、ポリウレタン、ワニス、セラック）；メラミン、複合材料、壁紙等の紙ベースの表面（ｐａｐｅｒ−ｂａｓｅｄ  ｓｕｒｆａｃｅ）及び天然革及び合成革を含む。
【００２６】
以下の実施例に本発明の特定の態様を記載するが、本発明はこれに制限されない。開示された態様の多数の変更が、本発明の意図又は範囲から外れることなく、本願明細書の開示に従って為され得ると理解されるべきである。それ故、これらの実施例は、本発明の範囲を制限することを意味しない。むしろ、本発明の範囲は、添付した特許請求の範囲及びそれらと対応する記載によってのみ決定される。これらの実施例において、全ての部は、特に記載がない限りは質量に対するものである。
【実施例】
【００２７】
（ａ）実施例１
保護組成物：窒素含有率が０．３８％の、ＨＡＬＳで変性されたポリシロキサン（ＣＡＳ登録番号：１７１５４３−６５−０）を水へ１５質量％の量で添加した。シロキサンの推定される構造を以下に示す：
【化７】
2008544051.tif 000008
【００２８】
１２の親水性／親油性バランス（ＨＬＢ）を有する乳化剤を６％の量で添加し、混合物を高速ミキサーで乳化させた。混合物が透明になるまで、攪拌しながら適当量の酸を添加した。該エマルジョンはチバスペシャルティ  ケミカルズ社からウルトラテックス（登録商標：ＵＬＴＲＡＴＥＸ）ＦＭＷとして市販で入手可能である。
【００２９】
実施例２
ビニルの処理方法：水中に実施例１のＨＡＬＳで置換されたポリジメチルシロキサンポリマーを１５％含むシリコンマイクロエマルジョンを、自動車のダッシュボードのビニル片（７ｃｍ×１４ｃｍ）  ３つに、保護製剤  １ｍＬを表面に添加し、１５秒間、綿タオル地でビニル上の物質を拭くことによって、適用した。３つのビニル片を市販の保護製剤
を使用して同様の方法で処理した。その後、処理したビニル見本並びに一連の３つの未処理のビニル見本を、アトラス  Ｃｉ４０００  キセノン  ウェザロメーター中に置き、ＳＡＥ−Ｊ−１８８５に記載された自動車内装用促進耐候性プログラムを使用して紫外線に曝露した。
【００３０】
ビニル表面の劣化を、まず、清浄液を使用して十分に洗浄し、脱イオン水を用いてすすぎ、その後、空気乾燥させることによって、評価した。その後、ビニルを、ダイヤモンド結晶が取り付けられたスマート  オービット  ＡＴＲアクセサリ（Ｓｍａｒｔ  Ｏｒｂｉｔ  ＡＴＲ  ａｃｃｅｓｓｏｒｙ）を備えたサーモ  エレクトロン  アバター  ３７０  ＦＴＩＲ分光計（Ｔｈｅｒｍｏ  Ｅｌｅｃｔｒｏｎ  Ａｖａｔａｒ  ３７０  ＦＴＩＲ  ｓｐｅｃｔｒｏｍｅｔｅｒ）を使用して分析した。各々の洗浄及び乾燥したビニルサンプルについて吸収スペクトルを記録し、〜１２５０ｃｍ-1及び１０９８ｃｍ-1における吸収度のピーク高さの比を計算した。このピーク比の減少は、ビニル見本上のポリウレタン表面コーティングの劣化に相当する。よって、この比の値が低いほど、劣化度が高いことを示す。
【００３１】
計４８時間の紫外線曝露時間（曝露エネルギー：〜９０ｋＪ）で処理したビニル見本及び対照ビニル見本の劣化値を以下の表に示した。実施例１のエマルジョンで処理したサンプルは、対照又は市販の保護剤で処理したものに比べて劣化値が低かった。
【表１】
2008544051.tif 000009
【００３２】
実施例３
ビニルの処理方法：ビニル見本を、該見本をウェザロメーター中で１６時間及び３２時間曝露した後、保護剤で再処理したことを除いて、実施例２と同様の方法で処理した。計４８時間の曝露（曝露エネルギー：〜９０ｋＪ）の後、サンプルを洗浄し、すすぎ、乾燥させ、そして実施例２に記載したＩＲ法によって分析した。
【００３３】
以下の表のピーク比は、実施例１のエマルジョンを用いて処理した材料が、再度、試験した３つのサンプルの内、最も低い劣化度であったことを示した：
【表２】
2008544051.tif 000010
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
ポリオルガノシロキサンに結合する１つ以上のピペリジニル基を有するポリオルガノシロキサンを含む、硬質表面を保護するための組成物。
【請求項２】
式
（Ｒ）a（Ｘ）bＲpＳｉ（Ｏ）［３−（ａ＋ｂ）］／２    （Ｉ）
｛式中、
−Ｒ基は、同じであり得るか又は異なり得、一価の直鎖状の又は枝分かれした炭素原子数１ないし４のアルキル基、フェニル基又は３，３，３−トリフルオロプロピル基を表わし、
−Ｘ基は、同じであり得るか又は異なり得、一価の直鎖状の又は枝分かれしたヒドロキシアルキル基、ヒドロキシ基又は炭素原子数１ないし３のアルコキシ基を表わし、
Ｒpは、
◆式（ＩＩ）
【化１】
2008544051.tif 000018
［式中、
・Ｒ4は、
・２ないし１８個の炭素原子を有する直鎖状の又は枝分かれしたアルキレン基、
・直鎖状の又は枝分かれしたアルキレン部分が２ないし２０個の炭素原子を有するところのアルキレン−カルボニル基、
・直鎖状の又は枝分かれした部分が２ないし１２個の炭素原子を有し、かつシクロへキシレン部分がＯＨ基、及び所望により１ないし４個の炭素原子を有するアルキル基を１ないし２つ含むところのアルキレン−シクロヘキシレン基、
・式−Ｒ7−Ｏ−Ｒ7−（式中、同じであるか又は異なるＲ7基は、１ないし１２個の炭素原子を有するアルキレン基を表わす。）で表わされる基、
・式−Ｒ7−Ｏ−Ｒ7−（式中、Ｒ7基は、上記定義を有し、１つ又は両方とも、１又は２
つの−ＯＨ基で置換される。）で表わされる基、
・式−Ｒ7−ＣＯＯ−Ｒ7−（式中、Ｒ7基は、上記定義を有する。）で表わされる基、
・式−Ｒ8−Ｏ−ＣＯ−Ｒ9−（式中、同じであるか又は異なるＲ8及びＲ9基は、２ないし１２個の炭素原子を有するアルキレン基を表わし、ここで、Ｒ8及びＲ9基は、所望によりヒドロキシル基で置換され得る。）で表わされる基、
から選択される二価の炭化水素基を表わし
・Ｕは、−Ｏ−又は−ＮＲ10−を表わし、
ここで、Ｒ10は、水素原子、１ないし６個の炭素原子を有する直鎖状の又は枝分かれしたアルキル基、又は、以下の式
【化２】
2008544051.tif 000019
（式中、
Ｒ4は、上記で定義した通りであり、Ｒ5及びＲ6は以下の定義を有し、
Ｒ11は、１ないし１２個の炭素原子を有する直鎖状の又は枝分かれした二価のアルキレン基を表わし、ここで、Ｒ11は−ＮＲ10−基に結合され、Ｒ4はシリコン原子に結合される。）で表される二価の基から選択される基を表わし、
・Ｒ5基は、定義が同じであり得るか又は異なり得、１ないし３個の炭素原子を有する直鎖状の又は枝分かれしたアルキル基又はフェニル基を表わし、
・Ｒ6基は、水素原子、Ｒ5基又はＯ・を表わす。］で表わされる基、及び、
◆残りの式（ＩＩＩ）
【化３】
2008544051.tif 000020
［式中、
・Ｒ’４は、以下の式
【化４】
2008544051.tif 000021
（式中、ｍは２ないし２０を表わす。）を有する三価の基、又は以下の式
【化５】
2008544051.tif 000022
（式中、ｐは２ないし２０を表わす。）を有する三価の基を表わし、
・Ｕ’は、−Ｏ−又はＮＲ12（式中、Ｒ12は、水素原子又は１ないし６個の炭素原子を有する直鎖状の又は枝分かれしたアルキル基を表わす。）を表わし、
・Ｒ5及びＲ6は、式（ＩＩ）において示したものと同じ定義を有する。］で表わされる基から選択される１種以上の立体障害性ピペリジニル基を表わし、
−ａは、０、１又は２を表わし
−ｂは、０、１又は２を表わし
−そして、ここで‘‘ａ＋ｂ’’は２より大きくなり得ない。｝で表わされる基を少なくとも１つ含むところの少なくとも１種のポリオルガノシロキサンを含む請求項１に記載の組成物。
【請求項３】
立体障害性アミノ官能基を有するポリオルガノシロキサンが、式（Ｉ’）
【化６】
2008544051.tif 000023
で表わされる直鎖状の、環状の又は枝分かれしたポリオルガノシロキサンであり、
（１）Ｚは、同じであるか又は異なり、Ｒ1及び／又はＲpを表わし、
（２）Ｒ1、Ｒ2及びＲ3は、同じであるか又は異なり、１ないし４個の炭素原子を有する直鎖状の又は枝分かれしたアルキル基、１ないし４個の炭素原子を有する直鎖状の又は枝分かれしたアルコキシ基、フェニル基、ヒドロキシル基、メトキシ基及びメチル基から選択される一価の炭化水素基を表わし、
（３）Ｒpは、同じ又は異なる官能基であり、上記式（ＩＩ）又は（ＩＩＩ）中のものから選択された１種以上の立体障害性ピペリジニル官能基を有する基を表わし、
（４）Ｒp基なしのＳｉ含有単位１０ないし４５０個、
−及び、Ｒp型分類のＳｉ含有単位１ないし１０個を含み、
−０≦ｗ≦１０、及び８＜（ｘ＋ｙ）＜４４８
であるところの請求項２に記載の組成物。
【請求項４】
ポリオルガノシロキサンに結合する１つ以上のピペリジニル基を有するポリオルガノシロキサンが、式
【化７】
2008544051.tif 000024
で表わされるものである請求項１に記載の組成物。
【国際調査報告】
2008544051.tif 000025
2008544051.tif 000026
2008544051.tif 000027